式1で表される銀化合物と、式2で表されるアミン化合物とを含む組成物であって、銀化合物およびアミン化合物の合計100質量に対して銀化合物を10~50質量およびアミン化合物を50~90質量を含む銀含有組成物。R1は、水素、-a-CH3、または-b-O-CHZc-CH3を表し、R2は、-d-CH3または-e-O-CHZf-CH3を表す。ここで、Yは水素原子または-g-CH3を表し、Zは水素原子または-h-CH3を表す。aは0~8の整数、bは1~4の整数、cは1~3の整数、dは1~8の整数、eは1~4の整数、fは1~3の整数、gは1~3の整数、hは1~2の整数である。前記銀化合物および前記アミン化合物20~80質量と、溶媒20~80質量とを含む請求項1記載の銀含有組成物。請求項1または2記載の銀含有組成物を基材上に塗布し、該基材を加熱して銀膜を形成された基材。本発明の課題は、高銀含有率のアセトンジカルボン酸銀を含み、銀塩の分解温度未満の低温で、且つ短時間の加熱でも導電性、平坦性、密着性に優れた金属銀膜が得られる、保存安定性の高い銀含有組成物、およびその組成物を用いて形成した、導電性、平坦性、密着性に優れた金属銀膜を形成した基材を提供することにある。本発明者らは、上記課題を解決するために鋭意検討を重ねた結果、アセトンジカルボン酸銀と特定の構造を有するアミンとからなる組成物が優れた導電性、平坦性、密着性を有する金属銀膜を形成しうることを見出し、発明を完成するに至った。本発明によれば、式1で表される銀化合物と、式2で表されるアミン化合物とを含む組成物であって、銀化合物およびアミン化合物の合計100質量に対して銀化合物を10~50質量およびアミン化合物を50~90質量を含む銀含有組成物が提供される。R1は、水素、-a-CH3、または-b-O-CHZc-CH3を表し、R2は、-d-CH3または-e-O-CHZf-CH3を表す。ここで、Yは水素原子または-g-CH3を表し、Zは水素原子または-h-CH3を表す。aは0~8の整数、bは1~4の整数、cは1~3の整数、dは1~8の整数、eは1~4の整数、fは1~3の整数、gは1~3の整数、hは1~2の整数である。また本発明によれば、上記銀含有組成物を基材上に塗布し、該基材を加熱して銀膜を形成された基材が提供される。本発明の銀含有組成物は、上記銀化合物とアミン化合物とを特定割合で用いるので、例えば、組成物中の銀濃度を高めることができ、触媒非存在下、150°C未満の低温で速やかに金属銀を得ることができる。低温での金属銀形成が可能となったことから、例えば、耐熱性の低い樹脂製基材上への金属銀形成が短時間で可能となる。更に、150°C以上の高温ではさらに短時間で金属銀の形成が可能となることから生産性の向上が期待できる。この様にして得られる金属銀膜は基板に対する平坦性密着性が高いことから、この組成物を塗布印刷後加熱すること得られる金属銀膜は、配線材料や反射材等の様々な分野への使用が期待できる。以下、本発明を更に詳細に説明する。本発明の銀含有組成物は、上記式1で表される銀化合物と、上記式2で表されるアミン化合物とを特定割合で含有する。銀化合物は、アセトンジカルボン酸銀であり、その形態は通常粉体である。該銀化合物は、溶剤に希釈した際に粘度が高くなり、印刷等のパターニングが難しい物質であることが知られている。しかしながら、上記アミン化合物と組み合わせることで、銀含有量の高い組成物においても粘度を低く設定することができる。また、銀化合物は、単体での分解温度が高く150°C以下の焼成にて金属銀を生成するには長時間を有する。しかし、上記アミン化合物と組み合わせることで、150°C以下の低温短時間焼成にて金属銀を生成することが可能となる。さらには、銀化合物とアミン化合物との相乗効果により、他のカルボン酸銀を用いたときに比べ保存安定性銀粒子の沈殿の生成により判断が格段に向上することが判明している。本発明の銀含有組成物中において、銀化合物およびアミン化合物の合計100質量に対しする、銀化合物の含有割合は10~50質量およびアミン化合物の含有割合は50~90質量である。さらには、銀濃度を高くしたい場合には銀化合物を50~70質量含むことが好ましい。アミン化合物の含有割合が50質量未満では銀化合物の溶解性が著しく低下する。本発明に用いるアセトンジカルボン酸銀である銀化合物の製造方法は、何ら制限されない。具体例として、例えば、前述の非特許文献1に記載の方法が挙げられる。特に、塩基性物質を用いてアセトンジカルボン酸銀を製造する場合、金属イオンの混入を避けるために有機塩基を用いることが望ましい。本発明に用いるアミン化合物は、上記式2で表される化合物であり、式中、R1は、水素原子、-a-CH3、または-b-O-CHZc-CH3を表し、R2は、フェニル基、-d-CH3または-e-O-CHZf-CH3を表す。ここで、Yは水素原子または-g-CH3を表し、Zは水素原子または-h-CH3を表す。aは0~8の整数、bは1~4の整数、cは1~3の整数、dは1~8の整数、eは1~4の整数、fは0~3の整数、gは1~4の整数、hは1~2の整数である。アミン化合物としては、例えば、エチルアミン、1-プロピルアミン、1-ブチルアミン、1-ペンチルアミン、1-ヘキシルアミン、1-ヘプチルアミン、1-オクチルアミン、2-エチルヘキシルアミン、イソプロピルアミン、イソブチルアミン、イソペンチルアミン、sec-ブチルアミン、tert-ブチルアミン、tert-アミルアミン、ベンジルアミン、3-メトキシプロピルアミン、2-エトキシプロピルアミン、3-イソプロポキシプロピルアミン、ジイソプロピルアミン、ジブチルアミンの1種又は2種以上が挙げられる。本発明の組成物を、例えば、光反射機能を必要とする反射電極等に適用する場合には、得られる金属銀膜に対しより高い平坦性平滑性が求められるが、このような用途に用いられる場合には、前記アミン化合物のR1は、水素元素、-a-CH3、-b-O-CHZc-CH3が好ましく、YおよびZは水素原子またはメチル基、aは2~6の整数、bは1~3の整数およびcは1または2であることが特に好ましい。同様に、R2は、-d-CH3または-e-O-CHZf-CH3であり、YおよびZは水素原子、dは1~6の整数、eは1~3の整数およびfは1~2の整数であることが望ましい。さらに、150°C未満の低温焼結性を発揮させる場合、沸点が130°C未満のアミン化合物を用いることがより好ましい。これらを満足するアミン化合物としては、例えば、1-プロピルアミン、1-ブチルアミン、1-ペンチルアミン、1-ヘキシルアミン、1-ヘプチルアミン、1-オクチルアミン、イソプロピルアミン、イソブチルアミン、イソペンチルアミン、3-メトキシプロピルアミン、2-エトキシプロピルアミン、3-イソプロポキシプロピルアミン、ジイソプロピルアミン、ジブチルアミンの1種又は2種以上が好適に挙げられる。本発明の銀含有組成物には、基材への塗工性の改善や粘度の調節を目的に、銀化合物及びアミン化合物に加えて溶媒を適宜添加することができる。溶媒の使用量は、銀化合物及びアミン化合物の合計20~80質量に対して、20~80質量が好ましい。さらには、銀化合物及びアミン化合物の合計40~60質量に対して40~60質量がより好ましい。溶剤量が80質量を超えると銀含有量の低下により均一な銀膜が得られないおそれがある。前記溶媒の種類は特に制限されないが、銀膜作製時に除去しやすいものが好ましく、これらの溶媒は、用途に応じて単独もしくは混合して用いることができる。溶媒の種類としては、例えば、メタノール、エタノール、1-プロパノール、2-プロパノール、1-ブタノール、2-ブタノール、tert-ブタノール、1-ペンタノール、2-ペンタノール、3-ペンタノール、tert-アミルアルコール、エチレングリコール、ブトキシエタノール、メトキシエタノール、エトキシエタノール、プロピレングリコール、プロピレングリコールモノメチルエーテル、プロピレングリコールモノプロピルエーテル、プロピレングリコールモノブチルエーテルおよびジプロピレングリコールモノメチルエーテル等のアルコール類、アセトキシメトキシプロパン、フェニルグリシジルエーテルおよびエチレングリコールグリシジル等のエーテル類、アセトン、メチルエチルケトンおよびメチルイソブチルケトン等のケトン類、アセトニトリル、プロピオニトリル、ブチロニトリルおよびイソブチロニトリル等のニトリル類、DMSOなどのスルホキシド類、水ならびに1-メチル-2-ピロリドン等が挙げられる。形成される銀膜の平坦性および低温焼結性の点においては、例えば、エタノール、1-プロパノール、2-プロパノール、1-ブタノール、2-ブタノール、1-ペンタノール、tert-アミルアルコール、エチレングリコール、ブトキシエタノール、メトキシエタノール、エトキシエタノール、プロピレングリコール、プロピレングリコールモノメチルエーテル、プロピレングリコールモノプロピルエーテル、プロピレングリコールモノブチルエーテルおよびジプロピレングリコールモノメチルエーテル、メチルエチルケトンおよびメチルイソブチルケトン、アセトニトリル、プロピオニトリル、ブチロニトリル、イソブチロニトリルの1種又は2種以上が好ましく挙げられる。上記溶媒を用いる場合、銀化合物およびアミン化合物の混合物に添加するだけでなく、アミン化合物と溶媒との混合物に、銀化合物を添加したり、銀化合物と溶媒との混合物に、アミン化合物を添加するなど、添加する順序には特に制限はない。本発明の銀含有組成物には、必要により、炭化水素、アセチレンアルコール、シリコーンオイル等により基材に対するレベリング性を調整したり、樹脂や可塑剤等により粘度特性を調整したり、他の導電体粉末や、ガラス粉末、界面活性剤、金属塩およびその他この種の組成液に一般に使用される添加剤を配合しても良い。本発明の銀含有組成物には、焼結時間をさらに短縮するために、組成物をあらかじめ加温したり、一般に知られる還元剤を作用させて銀クラスターおよびナノ粒子を形成させた銀コロイド分散液とすることもできる。この場合、還元剤としては、ホウ素化水素化合物、三級アミン、チオール化合物、リン化合物、アスコルビン酸、キノン類、フェノール類等を導電性や平坦性を失われない程度に添加することができる。本発明の基材基板は、本発明の銀含有組成物を基材上に塗布し、該基材を加熱して金属銀膜や銀配線等の銀膜を形成したものである。本発明の組成物を塗布する基材は特に制限されず、例えば、ガラス、シリコン、ポリイミド、ポリエステルおよびポリカーボネートが挙げられる。生産性の点からは、各種印刷法に適するとされるフレキシブルな基材であるポリエステルなどの樹脂基材が好ましい。本発明の銀含有組成物の基材への塗布は、印刷等により行うことができる。基材を加熱処理する際の加熱温度は、室温以上であれば特に規定されないが、生産性を考慮した場合、短時間で焼成するためには80°C以上の加熱が好ましい。特に、PETやポリカーボネート等の耐熱性の低い樹脂基材上に金属銀膜や銀配線を形成する場合、80°C以上150°C未満の温度で焼成することが好ましい。また、耐熱性の優れる基材を用いた場合、生産性の点から120°C以上170°C未満が好ましい。以下、本発明を実施例によって詳細に説明するが、本発明はこれらに限定されるものではない。合成例1アセトンジカルボン酸銀銀塩Aの合成アセトンジカルボン酸43.8gを1000mlビーカーに秤量後、600gのイオン交換水に添加し溶解させ氷冷し、さらに102gの硝酸銀を溶解させた。そこへ、48gのヘキシルアミンを投入後、30分間撹拌した。得られた白色の固体をろ取しアセトンで洗浄後、減圧乾燥することで88.2gのアセトンジカルボン酸銀を白色固体として得た収率:82。得られたアセトンジカルボン酸銀の赤外吸収スペクトルを図1に示す。IR:1372.10cm1、1581.34cm1得られたアセトンジカルボン酸銀のTGA分析を、熱重量分析装置エスアイアイナノテクノロジー株社製を用いて行った。分析条件は、昇温速度10°C/分、測定雰囲気を空気中とした。その結果、熱分解温度は175°Cであった。また、熱重量分析後の残分は59.7であり、理論残存率59.4と一致していた。得られた分析結果を図2に示す。実施例1-1遮光瓶中で、合成例1で調製したアセトンジカルボン酸銀200mgを、ヘキシルアミンHA800mgに溶解させ、銀含有組成物を得た。実施例1-2遮光瓶中で、アセトンジカルボン酸銀400mgをヘキシルアミンHA600mgに溶解させ、アセトンジカルボン酸銀含有アミン溶液を得た。実施例1-3遮光瓶中で、アセトンジカルボン酸銀400mgをブチルアミンBA600mgに溶解させ、アセトンジカルボン酸銀含有アミン溶液を得た。実施例1-4遮光瓶中で、アセトンジカルボン酸銀400mgをプロピルアミンPA600mgに溶解させ、アセトンジカルボン酸銀含有アミン溶液を得た。実施例1-5遮光瓶中で、アセトンジカルボン酸銀400mgをジブチルアミンDBA600mgに溶解させ、アセトンジカルボン酸銀含有アミン溶液を得た。実施例1-6遮光瓶中で、アセトンジカルボン酸銀400mgを2-エトキシエチルアミン2-EOEA600mgに溶解させ、アセトンジカルボン酸銀含有アミン溶液を得た。実施例1-7遮光瓶中で、アセトンジカルボン酸銀400mgを2-エチルヘキシルアミン2-EHA600mgに溶解させ、アセトンジカルボン酸銀含有アミン溶液を得た。実施例1-8遮光瓶中で、アセトンジカルボン酸銀400mgを2-エチルヘキシルアミン2-EHA200mgおよび2-エトキシエチルアミン2-EOEA400mgに溶解させ、アセトンジカルボン酸銀含有アミン溶液を得た。比較例1-1遮光瓶中で、マロン酸銀200mgをヘキシルアミンHA800mgに溶解させ、銀含有アミン溶液を得た。比較例1-2遮光瓶中で、α-メチルアセト酢酸銀200mgをヘキシルアミンHA800mgに溶解させ、銀含有アミン溶液を得た。比較例1-3遮光瓶中で、ステアリン酸銀200mgをヘキシルアミンHA800mgに溶解させ、銀含有アミン溶液を得た。比較例1-4遮光瓶中で、グリオキシル酸銀200mgをヘキシルアミンHA800mgに溶解させ、銀含有アミン溶液を得た。以上の実施例1-1~1-6及び比較例1-1~1-4で調製した各銀含有アミン溶液の組成を表1に示す。実施例2-1遮光瓶中で、実施例1-1で得られたアセトンジカルボン酸銀含有アミン溶液800mgをイソプロピルアルコールIPA200mgに添加して、銀含有インク溶液を調製した。実施例2-2遮光瓶中で、実施例1-2で得られたアセトンジカルボン酸銀含有アミン溶液400mgをイソプロピルアルコールIPA600mgに添加して、銀含有インク溶液を調製した。実施例2-3遮光瓶中で、実施例1-3で得られたアセトンジカルボン酸銀含有アミン溶液400mgをイソプロピルアルコールIPA600mgに添加して、銀含有インク溶液を調製した。実施例2-4遮光瓶中で、実施例1-4で得られたアセトンジカルボン酸銀含有アミン溶液400mgをイソプロピルアルコールIPA600mgに添加して、銀含有インク溶液を調製した。実施例2-5遮光瓶中で、実施例1-5で得られたアセトンジカルボン酸銀含有アミン溶液400mgをイソプロピルアルコールIPA600mgに添加して、銀含有インク溶液を調製した。実施例2-6遮光瓶中で、実施例1-6で得られたアセトンジカルボン酸銀含有アミン溶液400mgをイソプロピルアルコールIPA600mgに添加して、銀含有インク溶液を調製した。実施例2-7遮光瓶中で、実施例1-2で得られたアセトンジカルボン酸銀含有アミン溶液400mgをプロピレングリコールモノメチルエーテルPGM600mgに添加して、銀含有インク溶液を調製した。実施例2-8遮光瓶中で、実施例1-2で得られたアセトンジカルボン酸銀含有アミン溶液400mgをn-ヘキシルアルコールn-HA600mgに添加して、銀含有インク溶液を調製した。実施例2-9遮光瓶中で、実施例1-2で得られたアセトンジカルボン酸銀含有アミン溶液400mgをtert-アミルアルコールTAA600mgに添加して、銀含有インク溶液を調製した。実施例2-10遮光瓶中で、実施例1-8で得られたアセトンジカルボン酸銀含有アミン溶液400mgをメタノールMeOH600mgに添加して、銀含有インク溶液を調製した。実施例2-11遮光瓶中で、実施例1-9で得られたアセトンジカルボン酸銀含有アミン溶液400mgをメタノールMeOH600mgに添加して、銀含有インク溶液を調製した。比較例2-1~2-4比較例1-1~1-4で調製した銀塩含有アミン溶液800mgをイソプロピルアルコールIPA200mgに添加して、銀含有インク溶液を調製した。試験例以上の実施例2-1~2-11及び比較例2-1~2-4で調製した各溶液の組成を表2に、また、各溶液を、室温で2週間静置した時の安定性を、沈澱の有無にて確認した。結果を表3に示す。評価は、沈澱の状態によって、○:沈澱なし、△:微量の沈澱あり、×:多量の沈澱ありとした。△あるいは○評価を本発明の効果を満たすものとする。また、実施例1-1~1-8、実施例2-1~2-11、比較例1-1~1-4、比較例2-1~2-4で調製した溶液をSelect-Rollerオーエスジーシステムプロダクツ株にてポリエチレンテレフタラートフィルム上に塗布し、100°Cで30分間加熱処理した。また、実施例1-2および実施例2-2については80°Cで90分間加熱処理した試験も行った。得られた膜の外観について目視にて評価した。結果を表4に示す。更に、得られた膜の導電性評価は、四端針方式の低抵抗率計ロレスターGP:三菱化学社製を用いて行った。結果を表4に示す。なお、体積抵抗値が5.0×105Ωcm以下であれば本発明の効果を満たすものとし、O.Lはオーバーロードを意味する。更にまた、得られた膜のSEM写真をとり、膜の平坦性を評価した。結果を表4に示す。平坦性の評価は、50nm未満の空隙が無いものを◎、50nm以上100nm未満の空隙をあるものを○、100nm以上200nm未満の空隙があるものを△、200nm以上の空隙があり銀膜に光沢の無いものを×とした。◎あるいは○評価を本発明の効果を満たすものとする。また、得られた膜にセロハンテープを密着、剥離することで、膜の基板に対する密着性を評価した。結果を表4に示す。密着性の評価は、剥離しなかったものを○、一部銀膜の剥離が確認されたものを△、全て剥離したものを×とした。○あるいは△評価を本発明の効果を満たすものとする。